(57)【要約】【課題】本発明が解決しようとする課題は、吐出安定性や長期の保存安定性に優れたインクの製造に使用可能な、顔料等の凝集や沈降を引き起こしにくい優れた分散性を備えた水性顔料分散体を提供することである。【解決手段】本発明は、顔料分散樹脂（Ａ）と顔料（Ｂ）と有機溶剤（Ｃ）と水性媒体（Ｄ）とを含有する水性顔料分散体であって、前記顔料分散樹脂（Ａ）と顔料（Ｂ）と有機溶剤（Ｃ）とが、それぞれ所定のハンセン溶解度パラメータを有するものであることを特徴とする水性顔料分散体に関するものである。【選択図】図１
2019189852.tif 000002
【特許請求の範囲】
【請求項１】
顔料分散樹脂（Ａ）と顔料（Ｂ）と有機溶剤（Ｃ）と水（Ｄ）とを含有する水性顔料分散体であって、
前記顔料分散樹脂（Ａ）が、ハンセン溶解度パラメータの分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）を有するものであり、
前記溶解球（ａ１）が前記顔料分散樹脂（Ａ）の疎水性構造に由来するものであり、前記溶解球（ａ２）が前記顔料分散樹脂（Ａ）の親水性構造に由来するものであり、
前記顔料（Ｂ）がハンセン溶解度パラメータの分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）を有するものであり、
前記顔料分散樹脂（Ａ）と前記顔料（Ｂ）との組合せが下記式（１）を満たすものであり、
〔４×（δＤ３−δＤ１）２＋（δＰ３−δＰ１）２＋（δＨ３−δＨ１）２〕１／２≦〔ｒ１＋ｒ３〕・・・式（１）
前記有機溶剤（Ｃ）のハンセン溶解度パラメータの分散項（δＤ４）と極性項（δＰ４）と水素結合項（δＨ４）とで示される中心座標（δＤ４、δＰ４、δＨ４）が、下記式（２）または式（３）の少なくとも一方と、式（４）とを満たすものであることを特徴とする水性顔料分散体。
〔４×（δＤ４−δＤ１）２＋（δＰ４−δＰ１）２＋（δＨ４−δＨ１）２〕１／２≦ｒ１  ・・・式（２）
〔４×（δＤ４−δＤ３）２＋（δＰ４−δＰ３）２＋（δＨ４−δＨ３）２〕１／２≦ｒ３  ・・・式（３）
〔４×（δＤ４−δＤ２）２＋（δＰ４−δＰ２）２＋（δＨ４−δＨ２）２〕１／２≧ｒ２  ・・・式（４）
【請求項２】
前記顔料分散樹脂（Ａ）が疎水性基を有する単量体と、親水性基を有する単量体とを含有する単量体成分の共重合体である請求項１に記載の水性顔料分散体。
【請求項３】
前記共重合体を構成する疎水性基を有する単量体由来の構造単位（ｚ１）と、親水性基を有する単量体由来の構造単位（ｚ２）との質量割合〔構造単位（ｚ１）／構造単位（ｚ２）〕が１．０〜７．５の範囲である請求項１または２に記載の水性顔料分散体。
【請求項４】
前記有機溶剤（Ｃ）のハンセン溶解度パラメータの分散項（δＤ４）と極性項（δＰ４）と水素結合項（δＨ４）とで示される中心座標（δＤ４、δＰ４、δＨ４）が、前記式（２）及び式（３）及び式（４）のすべてを満たすものである請求項１〜３のいずれか１項に記載の水性顔料分散体。
【請求項５】
顔料分散樹脂（Ａ）と顔料（Ｂ）と有機溶剤（Ｃ）と水（Ｄ）とを含有する水性顔料分散体の製造方法であって、
前記顔料分散樹脂（Ａ）が、ハンセン溶解度パラメータの分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）を有するものであり、
前記溶解球（ａ１）が前記顔料分散樹脂（Ａ）の疎水性構造に由来するものであり、前記溶解球（ａ２）が前記顔料分散樹脂（Ａ）の親水性構造に由来するものであり、
前記顔料（Ｂ）がハンセン溶解度パラメータの分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）を有するものであり
前記顔料分散樹脂（Ａ）と前記顔料（Ｂ）の組合せとして下記式（１）を満たすものをそれぞれ選択し、
〔４×（δＤ３−δＤ１）２＋（δＰ３−δＰ１）２＋（δＨ３−δＨ１）２〕１／２≦〔ｒ１＋ｒ３〕  ・・・式（１）
前記有機溶剤（Ｃ）のハンセン溶解度パラメータの分散項（δＤ４）と極性項（δＰ４）と水素結合項（δＨ４）とで示される中心座標（δＤ４、δＰ４、δＨ４）として、下記式（２）または式（３）の少なくとも一方と、式（４）とを満たすものを選択することを特徴とする水性顔料分散体の製造方法。
〔４×（δＤ４−δＤ１）２＋（δＰ４−δＰ１）２＋（δＨ４−δＨ１）２〕１／２≦ｒ１  ・・・式（２）
〔４×（δＤ４−δＤ３）２＋（δＰ４−δＰ３）２＋（δＨ４−δＨ３）２〕１／２≦ｒ３  ・・・式（３）
〔４×（δＤ４−δＤ２）２＋（δＰ４−δＰ２）２＋（δＨ４−δＨ２）２〕１／２≧ｒ２  
・・・式（４）
【発明の詳細な説明】
【技術分野】
【０００１】
本発明は、インクジェット記録用インクをはじめとする様々なインクの製造に使用可能な水性顔料分散体に関する。
【背景技術】
【０００２】
インクジェット印刷法で使用されるインクには、印刷の際に、顔料等の凝集に起因したインクの不吐出や吐出の異常を引き起こすことなく、長期間にわたり安定してインクを吐出可能な性能（吐出安定性）が求められている。
【０００３】
また、前記インクには、長期間保存した後であっても、顔料等の凝集や沈降を引き起こすことがない保存安定性が求められている。
【０００４】
前記吐出安定性と保存安定性とを備えたインクを得るためには、通常、その製造原料に使用される水性顔料分散体として、顔料等の凝集や沈降を引き起こしにくいものを選択し使用することが好ましい。
【０００５】
前記顔料等の凝集等を引き起こしにくい水性顔料分散体としては、例えば顔料と顔料分散樹脂と有機溶剤と水とを含有するものが知られている（例えば特許文献１参照。）。
【０００６】
しかし、従来知られた前記顔料と顔料分散樹脂と有機溶剤との組合せでは、前記顔料の凝集等を十分に抑制できない場合があり、その結果、非常に高いレベルの吐出安定性と保存安定性とを両立したインクを得ることができない場合があった。とりわけ、シアン顔料は、イエロー顔料等と比較して凝集しやすく、また、粗大粒子を多く形成しやすい傾向にあるため、非常に高いレベルの吐出安定性と保存安定性とを両立したインクを得るためには、顔料と顔料分散樹脂と有機溶剤等との好適な組合せを見出すために相当の試行錯誤を伴う場合があった。
【０００７】
ところで、水性顔料分散体には、前記したとおり、顔料や顔料分散樹脂や有機溶剤や水をはじめとする多数の原料が含まれている。なかでも、顔料と顔料分散樹脂と有機溶剤の組合せは、水性顔料分散体の良好な吐出安定性等を維持するうえで重要な要素であると考えられる。
【０００８】
しかし、従来の水性顔料分散体の製造場面では、顔料や顔料分散樹脂や有機溶剤等は、膨大な種類のなかから経験的に選択され、相当の試行錯誤が繰り返されることによってはじめて、産業界から求められる水性顔料分散体が見出されているのが実情である。そのため、産業界からは、要求特性に最適な水性顔料分散体の開発効率を向上可能な製造方法の開発が求められていた。
【先行技術文献】
【特許文献】
【０００９】
【特許文献１】特開２００６−１５２１４５号公報
【発明の概要】
【発明が解決しようとする課題】
【００１０】
本発明が解決しようとする課題は、吐出安定性や長期の保存安定性に優れたインクの製造に使用可能な、顔料等の凝集や沈降を引き起こしにくい優れた分散性を備えた水性顔料分散体を提供することである。
【００１１】
また、本発明が解決しようとする課題は、水性顔料分散体の開発及び開発効率を向上可能な水性顔料分散体の製造方法を提供することである。
【課題を解決するための手段】
【００１２】
本発明者は、水性顔料分散体に含まれる顔料と顔料分散樹脂と有機溶剤のハンセン溶解度パラメータに基づいて、膨大な数の顔料と顔料分散樹脂と有機溶剤のなかから最適な組合せを選択することによって、上記課題を解決できることを見出した。
【００１３】
本発明は、顔料分散樹脂（Ａ）と顔料（Ｂ）と有機溶剤（Ｃ）と水性媒体（Ｄ）とを含有する水性顔料分散体であって、前記顔料分散樹脂（Ａ）が、ハンセン溶解度パラメータの水素結合項（δＨ１）と分散項（δＤ１）と極性項（δＰ１）とで示される中心座標（δＨ１、δＤ１、δＰ１）及び相互作用半径（ｒ１）からなる溶解球（ａ１）、ならびに、水素結合項（δＨ２）と分散項（δＤ２）と極性項（δＰ２）とで示される中心座標（δＨ２、δＤ２、δＰ２））及び相互作用半径（ｒ２）からなる溶解球（ａ２）を有するものであり、前記溶解球（ａ１）が前記顔料分散樹脂（Ａ）の疎水性構造に由来するものであり、前記溶解球（ａ２）が前記顔料分散樹脂（Ａ）の親水性構造に由来するものであり、前記顔料（Ｂ）がハンセン溶解度パラメータの水素結合項（δＨ３）と分散項（δＤ３）と極性項（δＰ３）とで示される中心座標（δＨ３、δＤ３、δＰ３）及び相互作用半径（ｒ３）からなる溶解球（ｂ３）を有するものであり前記顔料分散樹脂（Ａ）と前記顔料（Ｂ）との組合せが下記式（１）を満たすものであり、
〔４×（δＨ３−δＨ１）２＋（δＤ３−δＤ１）２＋（δＰ３−δＰ１）２〕１／２≦〔ｒ１＋ｒ３〕  ・・・式（１）
前記有機溶剤（Ｃ）のハンセン溶解度パラメータの水素結合項（δＨ４）と分散項（δＤ４）と極性項（δＰ４）とで示される中心座標（δＨ４、δＤ４、δＰ４）が、下記式（２）または式（３）の少なくとも一方と、式（４）とを満たす水性顔料分散体に関するものである。
〔４×（δＨ４−δＨ１）２＋（δＤ４−δＤ１）２＋（δＰ４−δＰ１）２〕１／２≦ｒ１  ・・・式（２）
〔４×（δＨ４−δＨ３）２＋（δＤ４−δＤ３）２＋（δＰ４−δＰ３）２〕１／２≦ｒ３  ・・・式（３）
〔４×（δＨ４−δＨ２）２＋（δＤ４−δＤ２）２＋（δＰ４−δＰ２）２〕１／２≧ｒ２  ・・・式（４）
【発明の効果】
【００１４】
本発明の水性顔料分散体は、顔料等の凝集や沈降を引き起こしにくい優れた分散性を備えることから、例えば優れた吐出安定性や長期の保存安定性が求められるインクジェット記録用インクをはじめとするインクの製造に使用することができる。
【００１５】
また、本発明によれば、ハンセン溶解度パラメータに基づいて、膨大な数の顔料と顔料分散樹脂と有機溶剤のなかから最適な組合せを効率よく選択できることから、水性顔料分散体の開発及び生産効率を飛躍的に向上させることができる。
【図面の簡単な説明】
【００１６】
【図１】式（１）〜（４）のすべてを満たす顔料分散樹脂（Ａ）と顔料（Ｂ）と有機溶剤（Ｃ）のハンセン溶解度パラメータの位置関係を示す概念図である。
【発明を実施するための形態】
【００１７】
本発明の水性顔料分散体は、顔料分散樹脂（Ａ）と顔料（Ｂ）と有機溶剤（Ｃ）と水（Ｄ）とを含有する水性顔料分散体であって、前記顔料分散樹脂（Ａ）が、ハンセン溶解度パラメータの分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）を有するものであり、前記溶解球（ａ１）が前記顔料分散樹脂（Ａ）の疎水性構造に由来するものであり、前記溶解球（ａ２）が前記顔料分散樹脂（Ａ）の親水性構造に由来するものであり、前記顔料（Ｂ）がハンセン溶解度パラメータの分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）を有するものであり、前記顔料分散樹脂（Ａ）と前記顔料（Ｂ）との組合せが下記式（１）を満たすものであり、前記有機溶剤（Ｃ）のハンセン溶解度パラメータの分散項（δＤ４）と極性項（δＰ４）と水素結合項（δＨ４）とで示される中心座標（δＤ４、δＰ４、δＨ４）が、下記式（２）または式（３）の少なくとも一方と、式（４）とを満たすものであることを特徴とする。
【００１８】
〔４×（δＤ３−δＤ１）２＋（δＰ３−δＰ１）２＋（δＨ３−δＨ１）２〕１／２≦〔ｒ１＋ｒ３〕  ・・・式（１）
【００１９】
〔４×（δＤ４−δＤ１）２＋（δＰ４−δＰ１）２＋（δＨ４−δＨ１）２〕１／２≦ｒ１  ・・・式（２）
【００２０】
〔４×（δＤ４−δＤ３）２＋（δＰ４−δＰ３）２＋（δＨ４−δＨ３）２〕１／２≦ｒ３  ・・・式（３）
【００２１】
〔４×（δＤ４−δＤ２）２＋（δＰ４−δＰ２）２＋（δＨ４−δＨ２）２〕１／２≧ｒ２  ・・・式（４）
【００２２】
前記顔料分散樹脂（Ａ）、顔料（Ｂ）及び有機溶剤（Ｃ）は、それぞれ固有のハンセン溶解度パラメータを有する。本発明では、前記顔料分散樹脂（Ａ）及び顔料（Ｂ）のハンセン溶解度パラメータは、以下に示す方法で求めた値を使用し、前記有機溶剤（Ｃ）のハンセン溶解度パラメータは、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に収録された値を使用した。
【００２３】
前記顔料分散樹脂（Ａ）のハンセン溶解度パラメータの求め方を説明する。
【００２４】
はじめに、後述する２５種類の有機溶剤を用意し、各有機溶剤９．９５ｇと顔料分散樹脂（Ａ）０．０５ｇとを混合し３０分間振とうすることで濃度０．５質量％の組成物を２５種類調製する。前記顔料分散樹脂（Ａ）がカルボキシ基等の親水性基を有する場合には、前記カルボキシ基等の酸基を水酸化カリウムで１００％中和して得た中和物０．０５ｇと、前記した各有機溶剤９．９５ｇとを混合し３０分間振とうすることで濃度０．５質量％の組成物を２５種類調製する。
次に、前記組成物を、２５℃の環境下に２４時間静置する。
【００２５】
２４時間後、前記組成物を目視で確認した際に、沈殿物がまったく確認できなかった組成物に含まれる有機溶剤を「良溶媒」に分類し、沈殿物が確認できたものを「貧溶媒」に分類する。
【００２６】
前記２５種類の有機溶剤と、それに対応する上記分類とを、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に入力することによって計算される、分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）によって構成されるハンセン溶解度パラメータを、前記顔料分散樹脂（Ａ）のハンセン溶解度パラメータとした。
【００２７】
また、前記顔料（Ｂ）のハンセン溶解度パラメータは、下記に示す方法で求める。
【００２８】
はじめに、後述する１６種類の有機溶剤を用意し、各有機溶剤９．９９ｇと顔料（Ｂ）０．０１ｇとを混合し３０分間振とうすることで濃度０．１質量％の組成物を１６種類調製する。
【００２９】
次に、前記組成物を、２５℃の環境下に２４時間静置する。
【００３０】
２４時間後、前記組成物を目視で確認した際に、顔料（Ｂ）の約５０質量％以上が沈殿したものを「貧溶媒」に分類し、顔料（Ｂ）が沈殿しない、または、約５０質量％未満の顔料の沈殿を確認できたものを「良溶媒」に分類する。
【００３１】
前記１６種類の有機溶剤と上記の分類とを、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に入力することによって計算される、分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）によって構成されるハンセン溶解度パラメータを、前記顔料（Ｂ）のハンセン溶解度パラメータとした。  
【００３２】
また、本発明で使用する有機溶剤（Ｃ）の、分散項（δＤ４）と極性項（δＰ４）と水素結合項（δＨ４）とで示される中心座標（δＤ４、δＰ４、δＨ４）によって構成されるハンセン溶解度パラメータは、上記コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に収録された値を使用した。
【００３３】
本発明で使用する顔料分散樹脂（Ａ）としては、ハンセン溶解度パラメータの分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）を有するものを使用する。
【００３４】
前記溶解球（ａ１）は、前記顔料分散樹脂（Ａ）の疎水性構造に由来するものであり、前記溶解球（ａ２）は、前記顔料分散樹脂（Ａ）の親水性構造に由来するものである。したがって、前記溶解球（ａ１）及び溶解球（ａ２）を有する顔料分散樹脂（Ａ）としては、両親媒性の樹脂を使用することができる。
【００３５】
前記顔料分散樹脂（Ａ）の疎水性構造としては、親水性基を有しない構造が挙げられ、例えば芳香族環式構造や複素環式構造を使用することができ、ベンゼン環構造を有するものを使用することがより好ましく、スチレン由来の構造を有するものを使用することがさらに好ましい。
【００３６】
前記顔料分散樹脂（Ａ）の親水性構造としては、カルボキシ基、スルホン酸基、リン酸基等のアニオン性基およびポリエチレンオキサイド等の非イオン性基をはじめとする親水性基を有する構造を使用することができ、アクリル酸またはメタクリル酸に由来する構造を使用することが好ましい。前記顔料分散樹脂（Ａ）としては、前記カルボキシ基等のアニオン性基の全部または一部が水酸化カリウム等の塩基性化合物で中和されたものを使用することが好ましい。
【００３７】
前記顔料分散樹脂（Ａ）としては、例えば親水性基を有する単量体と、親水性基を有しない単量体とを含有する単量体成分の共重合体を使用することができる。
【００３８】
前記共重合体を構成する疎水性基を有する単量体由来の構造単位（ｚ１）と、親水性基を有する単量体由来の構造単位（ｚ２）とは、それらの質量割合〔構造単位（ｚ１）／構造単位（ｚ２）〕が１．０〜７．５の範囲であるものを使用することが好ましく、２．０〜５．０の範囲のものを使用することが、より一層優れた吐出安定性を備えた水性顔料分散体及びそれを用いたインクを得るうえでより好ましい。
【００３９】
前記共重合体としては、ランダム共重合体を使用してもブロック共重合体を使用してもよい。
【００４０】
前記共重合体としては、より具体的には親水性基としてアニオン性基を有するアクリル系共重合体を使用することが好ましい。
【００４１】
アニオン性基を有するアクリル系共重合体としては、例えば（メタ）アクリル酸等のアニオン性基を有する単量体に由来する親水性構造と、その他のエチレン性不飽和単量体とに由来する疎水性構造とを有するアクリル系共重合体を使用することができる。
【００４２】
前記アニオン性基を有する単量体としては、（メタ）アクリル酸の他にスルホン酸基やリン酸基等を有する単量体を使用することができる。
【００４３】
前記その他のエチレン性不飽和単量体としては、例えば、スチレン、α−メチルスチレン、β−メチルスチレン、２，４−ジメチルスチレン、α−エチルスチレン、α−ブチルスチレン、α−ヘキシルスチレン、４−クロロスチレン、３−クロロスチレン、３−ブロモスチレン、３−ニトロスチレン、４−メトキシスチレン、ビニルトルエン等のスチレン系モノマーや、ベンジル（メタ）アクリレート、フェニル（メタ）アクリレート、フェニルエチル（メタ）アクリレート、フェニルプロピル（メタ）アクリレート、フェノキシエチル（メタ）アクリレート等のベンゼン環を有する（メタ）アクリル酸エステル、メチルアクリレート、メチルメタクリレート、ｎ−プロピルアクリレート、イソプロピルアクリレート、ｎ−ブチルアクリレート、ｓｅｃ−ブチルアクリレート、ｔｅｒｔ−ブチルアクリレート、２−エチルブチルアクリレート、１，３−ジメチルブチルアクリレート、ヘキシルアクリレート、２−エチルヘキシルアクリレート、オクチルアクリレート、エチルメタアクリレート、ｎ−ブチルメタアクリレート、２−メチルブチルメタアクリレート、ペンチルメタアクリレート、ヘプチルメタアクリレート、マレイン酸、マレイン酸無水物、ノニルメタアクリレート等の（メタ）アクリル酸エステル；３−エトキシプロピルアクリレート、３−エトキシブチルアクリレート、ジメチルアミノエチルアクリレート、２−ヒドロキシエチルアクリレート、２−ヒドロキシブチルアクリレート、エチル−α−（ヒドロキシメチル）アクリレート、ジメチルアミノエチルメタアクリレート、ヒドロキシエチルメタアクリレート、ヒドロキシプロピルメタアクリレート等の（メタ）アクリル酸エステル；ジエチレングリコール、トリエチレングリコール、ポリエチレングリコール、グリセリン、ビスフェノールＡ等の多価アルコールのモノ（メタ）アクリル酸エステル；マレイン酸ジメチル、マレイン酸ジエチルのようなマレイン酸ジアルキルエステル、酢酸ビニル等を挙げることができる。なかでも、前記エチレン性不飽和単量体としては、スチレン、α−メチルスチレン、ｔｅｒｔ−ブチルスチレンを用いることが特に好ましい。
【００４４】
前記その他のエチレン性不飽和単量体としては、架橋性を有するエチレン性不飽和単量体を使用することもできる。
【００４５】
前記架橋性を有するエチレン性不飽和単量体としては、例えば、グリシジル（メタ）アクリレートや、ジビニルベンゼン、エチレングリコールジ（メタ）アクリレート、プロピレングルコールジ（メタ）アクリレート、ポリエチレングリコールジ（メタ）アクリレート、ポリ（オキシエチレンオキシプロピレン）グリコールジ（メタ）アクリレート、グリセリンのアルキレンオキシド付加物のトリ（メタ）アクリレート等の多価アルコールのポリ（メタ）アクリレートを使用することができる。
【００４６】
また、前記顔料分散樹脂（Ａ）として使用可能な親水性基を有する単量体と、親水性基を有しない単量体とを含有する単量体成分とのブロック共重合体としては、１種以上の親水性基を有する単量体と、１種以上の親水性基を有しない単量体との二元共重合体や三元以上の多元共重合体を使用することができる。
【００４７】
前記顔料分散樹脂（Ａ）としては、より具体的には前記スチレン系モノマーと（メタ）アクリル酸との共重合体であるスチレン−（メタ）アクリル酸共重合体、スチレン−（メタ）アクリル酸エステル−（メタ）アクリル酸共重合体、（メタ）アクリル酸エステル−（メタ）アクリル酸共重合体等のスチレン−アクリル酸系共重合体、及び、それらが有する酸基が水酸化カリウム等の塩基性化合物によって中和されたものを使用することができる。
【００４８】
前記スチレン−（メタ）アクリル酸系共重合体としては、アクリル酸とメタクリル酸とスチレン系モノマーとを組み合わせ重合して得られたものを使用することが、顔料等の凝集や沈降を引き起こしにくく、より一層優れた分散性を備えた水性顔料分散体を得るうえで好ましい。
【００４９】
前記スチレン−（メタ）アクリル酸系共重合体としては、ランダム共重合体やグラフト共重合体を使用することができる。前記グラフト共重合体としては、例えばポリスチレンあるいはスチレンと共重合可能な非イオン性モノマーとスチレンとの共重合体が幹又は枝となり、アクリル酸、メタクリル酸とスチレンを含む他のモノマーとの共重合体を枝又は幹とするグラフト共重合体をその一例として示すことができる。
【００５０】
前記スチレン−（メタ）アクリル酸系共重合体としては、その製造に使用する単量体の全量に対して、前記スチレン系モノマーを５０〜９０質量％使用して得られたものを使用することが好ましく、６５〜８５質量％使用して得られたものを使用することが、スチレン−（メタ）アクリル酸系共重合体と顔料（Ｂ）との親和性が良好となり、水性顔料分散体における顔料の分散性や分散安定性を向上させることができる。更に、インクジェット記録用インク組成物として使用した場合の印字安定性が良好になる。
【００５１】
前記アクリル系共重合体は、前記したアニオン性基を有する単量体等を塊状重合、溶液重合、懸濁重合、乳化重合等の方法で反応させることによって製造することができる。前記アクリル系共重合体を製造する際には、必要に応じて公知慣用の重合開始剤、連鎖移動剤（重合度調整剤）、界面活性剤及び消泡剤を使用することができる。
【００５２】
前記重合開始剤としては、例えば、２，２’−アゾビス（２，４−ジメチルバレロニトリル）、２，２’−アゾビスイソブチロニトリル、１，１’−アゾビス（シクロヘキサン−１−カルボニトリル）、ベンゾイルパーオキサイド、ジブチルパーオキサイド、ブチルパーオキシベンゾエート等が挙げられ、その使用量は、前記顔料分散樹脂（Ａ）の製造に使用可能な前記単量体の全量に対して０．１〜１０．０質量％が好ましい。
【００５３】
前記アニオン性基を有するアクリル系共重合体をはじめとする顔料分散樹脂（Ａ）としては、１０００〜２００００の範囲内であることが好ましく、５０００〜１８０００の範囲内にあることがより好ましく、５５００〜１５０００範囲であるものを使用することが特に好ましい。ここで重量平均分子量とはＧＰＣ（ゲル浸透クロマトグラフィー）法で測定される値であり、標準物質として使用するポリスチレンの分子量に換算した値である。
【００５４】
前記スチレン−（メタ）アクリル酸系共重合体等のアニオン性基を有するアクリル系共重合体をはじめとする顔料分散樹脂（Ａ）としては、酸価が１０〜４００（ｍｇＫＯＨ／ｇ）のものを使用することが好ましく、５０〜３００（ｍｇＫＯＨ／ｇ）の範囲であるものを使用することがより好ましく、９０〜２００のものを使用することが、より一層優れた分散性を備えた水性顔料分散体を得るうえで好ましい。とりわけ、前記顔料（Ｂ）として、他の顔料と比較して分散性の点で劣ると考えられるシアン顔料を用いる場合には、前記顔料分散樹脂（Ａ）として酸価５０〜３００（ｍｇＫＯＨ／ｇ）の範囲であるものを使用することが好ましく、酸価９０〜２００（ｍｇＫＯＨ／ｇ）の範囲であるものを使用することがより好ましく、酸価１２０〜２００（ｍｇＫＯＨ／ｇ）の範囲であるものを使用することが、シアン顔料等の成分の体積平均粒子径を従来より小さく維持でき、かつ、粗大粒子数の増大を効果的に抑制することによって、特に優れた分散性を備えた水性シアン顔料分散体を得ることができるため特に好ましい。
一方、前記顔料（Ｂ）としてシアン顔料以外の顔料（例えばマゼンタ顔料、イエロー顔料、ブラック顔料、バイオレット顔料、グリーン顔料、オレンジ顔料、レッド顔料等）を使用する場合には、前記顔料分散樹脂（Ａ）として酸価１０〜４００（ｍｇＫＯＨ／ｇ）のものを使用することが好ましく、５０〜３００（ｍｇＫＯＨ／ｇ）の範囲であるものを使用することがより好ましく、９０〜２００のものを使用することが、顔料等の成分の体積平均粒子径を従来より小さく維持でき、かつ、粗大粒子数の増大を効果的に抑制することによって、特に優れた分散性を備えた水性顔料分散体を得ることができるため特に好ましい。
【００５５】
前記酸価は、溶剤としてジエチルエーテルの代わりにテトラヒドロフランを用いること以外は日本工業規格「  Ｋ  ００７０：１９９２．  化学製品の酸価，けん化価，エステル価，よう素価，水酸基価及び不けん化物の試験方法」に従って測定された数値であり、顔料分散樹脂１ｇを完全に中和するのに必要な水酸化カリウムの量（ｍｇ）を指す。
【００５６】
前記アクリル系共重合体をはじめとする顔料分散樹脂（Ａ）としては、前記したとおり、前記カルボキシ基等のアニオン性基をはじめとする親水性基が塩基性化合物で中和されたものを使用することができる。
【００５７】
前記塩基性化合物としては、例えばカリウム、ナトリウム等のアルカリ金属の水酸化物；カリウム、ナトリウム等のアルカリ金属の炭酸塩；カルシウム、バリウム等のアルカリ土類金属等の炭酸塩；水酸化アンモニウム等の無機系塩基性化合物や、トリエタノールアミン、Ｎ，Ｎ−ジメタノールアミン、Ｎ−（アミノエチル）エタノールアミン、ジメチルエタノールアミン、Ｎ，Ｎ−ブチルジエタノールアミン等のアミノアルコール類、モルホリン、Ｎ−メチルモルホリン、Ｎ−エチルモルホリン等のモルホリン類、Ｎ−（２−ヒドロキシエチル）ピペラジン、ピペラジンヘキサハイドレート等のピペラジン等の有機系塩基性化合物が挙げられる。
【００５８】
前記顔料分散樹脂（Ａ）としては、下記式で示される中和率が８０〜１２０％の範囲のものを使用することが好ましい。
【００５９】
中和率（％）＝［（塩基性化合物の質量（ｇ）×５６．１１×１０００）／（顔料分散樹脂（Ａ）の酸価（ｍｇＫＯＨ／ｇ）×塩基性化合物の当量×顔料分散樹脂（Ａ）の質量（ｇ））
【００６０】
前記顔料分散樹脂（Ａ）は、後述する顔料（Ｂ）の全量に対して質量比率１．０以下の範囲で使用することが好ましく、質量比率０．０１〜０．５の範囲で使用することが、より優れた分散性および保存安定性を備え、かつ、普通紙に対する優れた発色性を奏するうえでより好ましい。
【００６１】
本発明で使用する顔料（Ｂ）としては、ハンセン溶解度パラメータの分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）を有するものを使用する。
【００６２】
本発明の水性顔料分散体は、前記した特定の顔料分散樹脂（Ａ）に対して、下記式（１）を満たす顔料（Ｂ）を選択し組み合わせ含有する。
〔４×（δＤ３−δＤ１）２＋（δＰ３−δＰ１）２＋（δＨ３−δＨ１）２〕１／２≦〔ｒ１＋ｒ３〕  ・・・式（１）
【００６３】
ここで、前記顔料分散樹脂（Ａ）と前記顔料（Ｂ）とが前記式（１）を満たすことは、前記顔料分散樹脂（Ａ）が有する溶解球（ａ１）と、前記顔料（Ｂ）が有する溶解球（ｂ１）とが重なるものをそれぞれ選択し組み合わせ使用することを指す。前記溶解球が重なることは、前記顔料分散樹脂（Ａ）と前記顔料（Ｂ）との親和性が高いことを指し、前記顔料（Ｂ）に対して前記顔料分散樹脂（Ａ）が吸着しやすいことを意味する。
【００６４】
前記顔料（Ｂ）としては、従来知られたものを使用することができる。前記顔料（Ｂ）としては、具体的には無機顔料や有機顔料を使用することができる。
【００６５】
前記無機顔料としては、例えば、酸化鉄、コンタクト法、ファーネス法、サーマル法等の公知の方法によって製造されたカーボンブラック、酸化チタン等がある。
【００６６】
前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料等）、染料キレート（例えば、塩基性染料型キレート、酸性染料型キレート等）、ニトロ顔料、ニトロソ顔料、アニリンブラック等を、単独または２種以上組み合わせ使用することができる。前記有機顔料としては、固溶体を使用することもできる。
【００６７】
前記顔料（Ｂ）のうちカーボンブラックとしては、例えば三菱化学（株）製の＃２３００、＃２２００Ｂ、＃９９０、＃９００、＃９６０、  ＃９８０、＃３３、＃４０、＃４５、＃４５Ｌ、＃５２、ＨＣＦ８８、ＭＡ７、ＭＡ８、ＭＡ１００、等が、コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等が、キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｇｕｌ  ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００等が、オリオン・エンジニアドカーボンズ（株）社製のＣｏｌｏｒ  Ｂｌａｃｋ  ＦＷ１、同ＦＷ２、同ＦＷ２Ｖ、同ＦＷ１８、同ＦＷ２００、同Ｓ１５０、同Ｓ１６０、同Ｓ１７０、Ｐｒｉｎｔｅｘ  ３５、同Ｕ、同Ｖ、同１４００Ｕ、Ｓｐｅｃｉａｌ  Ｂｌａｃｋ  ６、同５、同４、同４Ａ、ＮＩＰＥＸ１５０、ＮＩＰＥＸ１６０、ＮＩＰＥＸ１７０、ＮＩＰＥＸ１８０、ＮＩＰＥＸ９５、ＮＩＰＥＸ９０、ＮＩＰＥＸ８５、ＮＩＰＥＸ８０、ＮＩＰＥＸ７５等が挙げられる。
【００６８】
前記顔料（Ｂ）のうちイエロー顔料としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００６９】
前記顔料（Ｂ）のうちマゼンタ顔料としては、Ｃ．Ｉ．ピグメントレッド５、７、１２、４８（Ｃａ）、４８（Ｍｎ）、５７（Ｃａ）、５７：１、１１２、１２２、１２３、１４６、１５０、１６８、１７６、１８４、１８５、２０２、２０９、２１３、２６９、２８２等が挙げられる。
【００７０】
前記顔料（Ｂ）のうちシアン顔料としては、Ｃ．Ｉ．ピグメントブルー１、２、３、１５、１５：１、１５：２、１５：３、１５：４、１５：６、１６、２２、６０、６３、６６等が挙げられる。
【００７１】
前記顔料（Ｂ）のうちオレンジ顔料としては、Ｃ．Ｉ．ピグメントオレンジ５、１３、１６、１７、３４、３６、４３、５１、６４、７１等が挙げられる。
【００７２】
前記顔料（Ｂ）のうちバイオレット顔料としては、Ｃ．Ｉ．ピグメントバイオレット１、３、５：１、１６、１９、２３、３８等が挙げられる。
【００７３】
前記顔料（Ｂ）のうちグリーン顔料としては、Ｃ．Ｉ．ピグメントグリーン１、４、７、８、１０、１７、１８、３６等が挙げられる。
【００７４】
前記顔料（Ｂ）のうちレッド顔料としては、Ｃ．Ｉ．ピグメントレッド１、２、３、５、１７、２２、２３、３１、３８、４８：２、４８：３、４８：４、４９：１、５２：２、５３：１、５７：１、６０：１、６３：１、６３：２、６４：１、８１、８３、８８、１０１、１０４、１０５、１０６、１０８、１１２、１１４、１２２、１２３、１４６、１４９、１５０、１６６、１６８、１７０、１７２、１７７、１７８、１７９、１８４、１８５、１９０、１９３、２０２、２０７、２０８、２０９、２１３、２１９、２２４、２５４、２６４等が挙げられる。
【００７５】
前記顔料（Ｂ）は、水性顔料分散体の全量に対して１．０〜５０．０質量％の範囲で使用することが好ましく、１０．０〜２０．０質量％の範囲で使用することがより好ましい。
【００７６】
また、前記顔料（Ｂ）としては、その一次粒子径が２５μｍ以下のものを使用することが好ましく、１μｍ以下であるものを使用することが、本発明の水性顔料分散体中で顔料（Ｂ）の沈降が発生しにくいため、良好な顔料分散性を付与できる。なお、前記一次粒子径は、例えば透過型電子顕微鏡（ＴＥＭ）を使用して測定した値を指す。
【００７７】
前記顔料（Ｂ）としては、本発明の水性顔料分散体中において体積平均粒子径が１μｍ以下であるものを使用することが好ましく、１０〜２５０ｎｍであるものを使用することがより好ましく、５０〜２００ｎｍとなるものを使用することが特に好ましい。
【００７８】
次に、本発明の水性顔料分散体で使用する有機溶剤（Ｃ）について説明する。
【００７９】
前記有機溶剤（Ｃ）としては、ハンセン溶解度パラメータの分散項（δＤ４）と極性項（δＰ４）と水素結合項（δＨ４）とで示される中心座標（δＤ４、δＰ４、δＨ４）が、下記式（２）または式（３）の少なくとも一方と、式（４）とを満たすものを使用する。
〔４×（δＤ４−δＤ１）２＋（δＰ４−δＰ１）２＋（δＨ４−δＨ１）２〕１／２≦ｒ１  ・・・式（２）
〔４×（δＤ４−δＤ３）２＋（δＰ４−δＰ３）２＋（δＨ４−δＨ３）２〕１／２≦ｒ３  ・・・式（３）
〔４×（δＤ４−δＤ２）２＋（δＰ４−δＰ２）２＋（δＨ４−δＨ２）２〕１／２≧ｒ２  ・・・式（４）
【００８０】
ここで、前記式（２）を満たすことは、前記顔料分散樹脂（Ａ）が有する溶解球（ａ１）に前記有機溶剤（Ｃ）の中心座標（δＤ４、δＰ４、δＨ４）とが含まれるものをそれぞれ選択し組み合わせ使用することを指す。前記中心座標（δＤ４、δＰ４、δＨ４）が前記溶解球（ａ１）に含まれるような顔料分散樹脂（Ａ）及び有機溶剤（Ｃ）の組合せを選択することによって、顔料分散樹脂（A）の顔料（Ｂ）への吸着部位が外側を向いた逆ミセル構造をとり、顔料（B）への吸着効率の向上させる効果が奏される。
【００８１】
また、前記式（３）を満たすことは、前記顔料（Ｂ）が有する溶解球（ｂ３）に前記有機溶剤（Ｃ）の中心座標（δＤ４、δＰ４、δＨ４）とが含まれるものをそれぞれ選択し組み合わせ使用することを指す。前記中心座標（δＤ４、δＰ４、δＨ４）が前記溶解球（ｂ３）に含まれるような顔料（Ｂ）及び有機溶剤（Ｃ）の組合せを選択することによって、顔料（Ｂ）の濡れ性が向上する効果が奏される。また、前記中心座標（δＤ４、δＰ４、δＨ４）が前記溶解球（ｂ３）の中心座標に近い顔料（Ｂ）及び有機溶剤（Ｃ）の組合せを選択することによって、顔料（Ｂ）の濡れ性がより一層向上し、顔料（Ｂ）の凝集物が微粒化され、顔料（Ｂ）への顔料分散樹脂（Ａ）の吸着量が増加し、その結果、吐出安定性や長期の保存安定性に優れたインクの製造に使用可能な、顔料等の凝集や沈降を引き起こしにくい優れた分散性を備えた水性顔料分散体を得やすくなる。
【００８２】
前記有機溶剤（Ｃ）としては、前記式（２）または（３）の少なくとも一方を満たすものを使用し、両方満たすものを使用することが、顔料分散樹脂（Ａ）の顔料（Ｂ）表面への吸着を高めるうえで好ましい。
【００８３】
また、前記有機溶剤（Ｃ）としては、単に上記式（２）または（３）の少なくとも一方をみたすだけでなく、さらに式（４）を満たすものを使用する。
【００８４】
ここで、前記式（４）を満たすことは、前記顔料分散樹脂（Ａ）が有する溶解球（ａ２）に前記有機溶剤（Ｃ）の中心座標（δＤ４、δＰ４、δＨ４）とが含まれないものをそれぞれ選択し組み合わせ使用することを指す。前記中心座標（δＤ４、δＰ４、δＨ４）が前記溶解球（ａ２）に含まれることがない顔料分散樹脂（Ａ）及び有機溶剤（Ｃ）の組合せを選択することによって、顔料分散樹脂（A）の顔料（Ｂ）への吸着部位が外側を向いた逆ミセル構造をとり、顔料（B）への顔料分散樹脂（A）の吸着効率が向上する。
【００８５】
また、前記顔料（Ｂ）としてシアン顔料、マゼンタ顔料、イエロー顔料、ブラック顔料、バイオレット顔料、グリーン顔料、オレンジ顔料及びレッド顔料等からなる群より得られる１種以上を使用する場合には、前記有機溶剤（Ｃ）として、そのハンセン溶解度パラメータの分散項（δＤ４）と極性項（δＰ４）と水素結合項（δＨ４）とで示される中心座標（δＤ４、δＰ４、δＨ４）が、前記式（２）及び式（３）及び式（４）のすべてを満たすものを選択し組み合わせ使用することが、顔料等の凝集や沈降を引き起こしにくい優れた分散性を備えた水性顔料分散体を得るうえで好ましい。
【００８６】
前記有機溶剤（Ｃ）としては、具体的にはアセトン、メチルエチルケトン、メチルブチルケトン、メチルイソブチルケトン等のケトン類、メタノール、エタノール、２−プロパノール、２−メチル−１−プロパノール、１−ブタノール、２−メトキシエタノール、等のアルコール類、テトラヒドロフラン、１，４−ジオキサン、１，２−ジメトキシエタン、等のエーテル類、ジメチルホルムアミド、Ｎ−メチルピロリドン、等のアミド類、エチレングリコール、ジエチレングリコール、トリエチレングリコール、テトラエチレングリコール、プロピレングリコール、ポリエチレングリコール、ポリプロピレングリコール等のグリコール類；ブタンジオール、ペンタンジオール、ヘキサンジオール、およびこれらと同族のジオール等のジオール類；ラウリン酸プロピレングリコール等のグリコールエステル；ジエチレングリコールモノエチル、ジエチレングリコールモノブチル、ジエチレングリコールモノヘキシルの各エーテル、プロピレングリコールエーテル、ジプロピレングリコールエーテル、およびトリエチレングリコールエーテルを含むセロソルブ等のグリコールエーテル類；メタノール、エタノール、イソプロピルアルコール、１−プロパノール、２−プロパノール、１−ブタノール、２−ブタノール、ブチルアルコール、ペンチルアルコール、およびこれらと同族のアルコール等のアルコール類；あるいは、スルホラン；γ−ブチロラクトン等のラクトン類；Ｎ−（２−ヒドロキシエチル）ピロリドンや２−ピロリドン等のラクタム類；グリセリンや、ポリオキシアルキレンを付加したグリセリン等のグリセリン誘導体等；水溶性有機溶剤として知られる他の各種の溶剤等を、１種または２種以上混合して用いることができる。
【００８７】
前記顔料分散樹脂（Ａ）と前記顔料（Ｂ）と前記有機溶剤（Ｃ）との組合せとしては、例えば前記顔料（Ｂ）としてシアン顔料を使用する場合であれば、顔料分散樹脂（Ａ）として酸価１２０〜２００のスチレン−(メタ)アクリル酸共重合体を前記顔料（Ｂ）に対して質量比率０．２〜０．５となる範囲で使用することが好ましく、有機溶剤（Ｃ）としてジプロピレングリコール、Ｎ−メチルピロリドン、２−ピロリドン、テトラヒドロフラン、１，２−ヘキサンジオール、Ｎ−メチルピロリドンとメタノールの混合溶剤等を使用することが好ましく、さらに２−ピロリドンとジプロピレングリコールの混合溶剤を使用することが好ましい。前記Ｎ−メチルピロリドンとメタノールとの体積比や、前記２−ピロリドンとジプロピレングリコールとの体積比は、９〜１：１〜９が好ましく、３〜７：７〜３がより好ましく、４〜６：６〜４が特に好ましい。
【００８８】
また、前記顔料分散樹脂（Ａ）と前記顔料（Ｂ）と前記有機溶剤（Ｃ）との組合せとしては、例えば前記顔料（Ｂ）としてマゼンタ顔料を使用する場合であれば、顔料分散樹脂（Ａ）として酸価９０〜２００のスチレン−(メタ)アクリル酸共重合体を前記顔料（Ｂ）に対して質量比率０．１〜０．５となる範囲で使用することが好ましく、有機溶剤（Ｃ）としてジプロピレングリコールやＮ−メチルピロリドン、テトラヒドロフランとメタノールの混合溶剤を使用することが好ましく、さらに２−ピロリドンとジプロピレングリコールの混合溶剤を使用することが好ましい。前記テトラヒドロフランとメタノールとの体積比や、前記２−ピロリドンとジプロピレングリコールとの体積比は、９〜１：１〜９が好ましく、３〜７：７〜３がより好ましく、４〜６：６〜４が特に好ましい。
【００８９】
また、前記顔料分散樹脂（Ａ）と前記顔料（Ｂ）と前記有機溶剤（Ｃ）との組合せとしては、例えば前記顔料（Ｂ）としてイエロー顔料を使用する場合であれば、顔料分散樹脂（Ａ）として酸価１２０〜２００のスチレン−(メタ)アクリル酸共重合体を前記顔料（Ｂ）に対して質量比率０．１〜０．５となる範囲で使用することが好ましく、有機溶剤（Ｃ）としてメチルエチルケトン、アセトニトリル、プロピレングリコールやＮ−メチルピロリドンを使用することが好ましく、さらに２−ピロリドンとジプロピレングリコールの混合溶剤を使用することが好ましい。前記２−ピロリドンとジプロピレングリコールとの体積比は、９〜１：１〜９が好ましく、３〜７：７〜３がより好ましく、４〜６：６〜４が特に好ましい。
【００９０】
また、前記顔料分散樹脂（Ａ）と前記顔料（Ｂ）と前記有機溶剤（Ｃ）との組合せとしては、例えば前記顔料（Ｂ）としてブラック顔料を使用する場合であれば、顔料分散樹脂（Ａ）として酸価１２０〜２００のスチレン−(メタ)アクリル酸共重合体を前記顔料（Ｂ）に対して質量比率０．２〜０．７となる範囲で使用することが好ましく、有機溶剤（Ｃ）として２−ピロリドンやＮ−メチルピロリドン、メチルエチルケトン、ジメチルホルムアミドを使用することが好ましく、さらに２−ピロリドンを使用することが好ましい。
【００９１】
前記顔料分散樹脂（Ａ）と前記顔料（Ｂ）と前記有機溶剤（Ｃ）との組合せとしては、例えば前記顔料（Ｂ）としてオレンジ顔料を使用する場合であれば、顔料分散樹脂（Ａ）として酸価９０〜１８０のスチレン−(メタ)アクリル酸共重合体を前記顔料（Ｂ）に対して質量比率０．１〜０．５となる範囲で使用することが好ましく、有機溶剤（Ｃ）としてテトラヒドロフラン、２−ピロリドンとジプロピレングリコールとの混合溶剤、Ｎ−メチルピロリドンとジプロピレングリコールとの混合溶剤、または、２−ピロリドンを使用することが好ましく、２−ピロリドンを使用することがより好ましい。
【００９２】
前記Ｎ−メチルピロリドンとジプロピレングリコールとの体積比や、前記２−ピロリドンとジプロピレングリコールとの体積比は、９〜１：１〜９の範囲であることが好ましく、３〜７：７〜３の範囲であることがより好ましく、４〜６：６〜４の範囲であることが特に好ましい。
【００９３】
前記顔料分散樹脂（Ａ）と前記顔料（Ｂ）と前記有機溶剤（Ｃ）との組合せとしては、例えば前記顔料（Ｂ）としてバイオレット顔料を使用する場合であれば、顔料分散樹脂（Ａ）として酸価１２０〜２００のスチレン−(メタ)アクリル酸共重合体を前記顔料（Ｂ）に対して質量比率０．２〜０．５となる範囲で使用することが好ましく、有機溶剤（Ｃ）としてＮ−メチルピロリドン、２−ピロリドン、イソプロパノールを使用することが好ましく、さらに２−ピロリドンとジプロピレングリコールの混合溶剤を使用することが好ましい。前記２−ピロリドンとジプロピレングリコールとの体積比は、９〜１：１〜９が好ましく、３〜７：７〜３がより好ましく、４〜６：６〜４が特に好ましい。
【００９４】
また、前記顔料分散樹脂（Ａ）と前記顔料（Ｂ）と前記有機溶剤（Ｃ）との組合せとしては、例えば前記顔料（Ｂ）としてグリーン顔料を使用する場合であれば、顔料分散樹脂（Ａ）として酸価１２０〜２００のスチレン−(メタ)アクリル酸共重合体を前記顔料（Ｂ）に対して質量比率０．１〜０．５となる範囲で使用することが好ましく、有機溶剤（Ｃ）としてジプロピレングリコールやＮ−メチルピロリドン、イソプロパノール、１，２−ヘキサンジオールを使用することが好ましく、さらに２−ピロリドンとジプロピレングリコール混合溶剤を使用することが好ましい。前記２−ピロリドンとジプロピレングリコールとの体積比は、９〜１：１〜９が好ましく、３〜７：７〜３がより好ましく、４〜６：６〜４が特に好ましい。
【００９５】
また、前記顔料分散樹脂（Ａ）と前記顔料（Ｂ）と前記有機溶剤（Ｃ）との組合せとしては、例えば前記顔料（Ｂ）としてレッド顔料を使用する場合であれば、顔料分散樹脂（Ａ）として酸価１２０〜２００のスチレン−(メタ)アクリル酸共重合体を前記顔料（Ｂ）に対して質量比率０．１〜０．５となる範囲で使用することが好ましく、有機溶剤（Ｃ）としてジプロピレングリコールやイソプロパノール、１，２−ヘキサンジオールを使用することが好ましく、さらに２−ピロリドンとジプロピレングリコールの混合溶剤を使用することが好ましい。前記２−ピロリドンとジプロピレングリコールとの体積比は、９〜１：１〜９が好ましく、３〜７：７〜３がより好ましく、４〜６：６〜４が特に好ましい。
【００９６】
前記水性顔料分散体を製造する際には、顔料（Ｂ）と顔料分散樹脂（Ａ）との濡れ性や溶解性を高めることが好ましい。前記有機溶剤（Ｃ）は、前記顔料（Ｂ）と前記顔料分散樹脂（Ａ）への濡れ性及び溶解性を高める。
【００９７】
前記水性顔料分散体に含まれる顔料分散樹脂（Ａ）及び顔料（Ｂ）としては、様々な種類が存在する。例えば顔料（Ｂ）は、顔料化の方法や表面処理等で物性は大きく変化し、それに伴いＨＳＰ値も変化する。
【００９８】
一方、前記顔料分散樹脂（Ａ）は、その製造に使用可能な単量体として多数のものが存在し、選択される単量体等によって得られる顔料分散樹脂のＨＳＰ値は変化する。
【００９９】
そのため、選択する顔料（Ｂ）及び顔料分散樹脂（Ａ）の濡れ性や溶解性を高めるために好適な有機溶剤（Ｃ）を選択するためには、膨大な選択肢のなかから有機溶剤（Ｃ）を選択するといった相当の試行錯誤を伴う。
【０１００】
本発明の水性顔料分散体では、前記顔料分散樹脂（Ａ）と顔料（Ｂ）と有機溶剤（Ｃ）との組合せをハンセン溶解度パラメータの溶解球に基づいて選択することによって、課題を解決するための最適な水性顔料分散体を効率よく製造することができる。
【０１０１】
また、前記有機溶剤（Ｃ）としては、前記顔料分散樹脂（Ａ）の溶解球（ａ１）または前記顔料（Ｂ）の溶解球（ｂ３）とに含まれる有機溶剤を使用することが好ましい。一方、前記有機溶剤（Ｃ）としては前記顔料分散樹脂（Ａ）の溶解球（ａ２）に含まれる有機溶剤以外のものを使用することが好ましい。前記顔料分散樹脂（Ａ）の溶解球（ａ２）に含まれる有機溶剤は、前記顔料分散樹脂（Ａ）の顔料（Ｂ）への吸着部位が内側になりやすく、前記顔料（Ｂ）への吸着を促進するうえでは好ましくなく、水性顔料分散体に含まれる粗大粒子の増加に繋がる場合がある。
【０１０２】
前記有機溶剤（Ｃ）は、前記顔料（Ｂ）全量に対して合計０．１〜３．０（質量比率）となる範囲で使用することが好ましく、０．４〜２．０の範囲で使用することが、より優れた分散性および保存安定性を備えるうえでより好ましい。
【０１０３】
また、本発明の水性顔料分散体で使用する水（Ｄ）としては、例えばイオン交換水、限外濾過水、逆浸透水、蒸留水等の純水、または超純水を用いることができる。また、紫外線照射、または過酸化水素添加等により滅菌した水を用いることにより得られた水性顔料分散体やそれを使用したインク等を長期保存する場合にカビまたはバクテリアの発生を防止することができるので好適である。前記水（Ｄ）は、前記顔料（Ｂ）全量に対して合計１〜１００（質量比率）の範囲で調整することが、より優れた分散性および保存安定性を備えるうえでより好ましい。
【０１０４】
次に、本発明の水性顔料分散体の製造方法について説明する。
【０１０５】
本発明の水性顔料分散体は、顔料分散樹脂（Ａ）と顔料（Ｂ）と有機溶剤（Ｃ）と水（Ｄ）とを、例えば湿式分散法や混練分散法等で混合分散することによって製造することができ、湿式分散法によって製造することが、より一層優れた分散性を付与するうえで好ましい。
【０１０６】
その際、前記顔料分散樹脂（Ａ）と前記顔料（Ｂ）との組合せとして前記式（１）を満たすものをそれぞれ選択し、前記有機溶剤（Ｃ）としてその前記中心座標（δＤ４、δＰ４、δＨ４）が、前記式（２）または式（３）の少なくとも一方と、前記式（４）とを満たすものを選択する。
【０１０７】
前記湿式分散法としては、例えば水性媒体や有機溶剤（Ｃ）等の溶媒中に、顔料分散樹脂（Ａ）と顔料（Ｂ）と必要に応じてその他の成分とを供給し、前記顔料（Ｂ）等を水性媒体中に分散等させる方法が挙げられる。前記混合の際には、必要に応じてペイントコンディショナなどを用いることができる。
【０１０８】
また、前記混練分散法としては、例えば前記顔料分散樹脂（Ａ）と顔料（Ｂ）と有機溶剤（Ｃ）や、必要に応じて塩基性化合物等を混合し混練機等を用いることによって混練物を製造する工程、ならびに、前記混練物と水とを混合する工程を有する方法が挙げられる。
【０１０９】
はじめに、前記顔料分散樹脂（Ａ）と顔料（Ｂ）と有機溶剤（Ｃ）や、必要に応じて塩基性化合物等を容器へ供給し混練物を製造する。
【０１１０】
前記混練物を得る工程で、前記顔料分散樹脂（Ａ）と顔料（Ｂ）と有機溶剤（Ｃ）や、必要に応じて塩基性化合物等を仕込む順序は、特に限定はなく全量を同時に仕込んで混練を開始してもよいし、各々を少量ずつ仕込んでもよい。
【０１１１】
前記混練物を得る工程では、例えば混練機を使用することができ、かかる混練機としては、例えば、ペイントコンディショナ、ビーズミル、サンドミル、ボールミル等のメディアを使用するメディアミル分散法；超音波ホモジナイザー、高圧ホモジナイザー、ナノマイザー、アルティマイザー等を使用したメディアレス分散法；ロールミル、ヘンシェルミキサー、加圧ニーダー、インテンシブミキサー、バンバリーミキサー、プラネタリーミキサー、トリミックス等を使用することができる。なかでも、混練機としては、撹拌槽と撹拌羽根を有し撹拌槽を密閉可能な混練装置を用いることが好ましい。
【０１１２】
このような装置としては、ヘンシェルミキサー、加圧ニーダー、バンバリーミキサー、プラネタリーミキサー、トリミックス等が例示され、特にプラネタリーミキサー等が好適である。
【０１１３】
前記方法で得られた混練物を水（Ｄ）等に分散させる工程では、例えば前記混練工程で撹拌槽と撹拌羽根を有し撹拌槽を密閉可能な混練装置を使用した場合には、前記混練工程を経た後、続いて水（Ｄ）等を供給し混合することによって、前記混練物を水（Ｄ）等に分散させるができる。
【０１１４】
前記方法で得られた水性顔料分散体は、さらに分散機を用い分散処理しても良い。前記分散機としては、ペイントコンディショナ、ビーズミル、ロールミル、サンドミル、ボールミル、アトライター、バスケットミル、サンドミル、サンドグラインダー、ダイノーミル、ディスパーマット、ＳＣミル、スパイクミル、アジテーターミル、ジュースミキサー、高圧ホモジナイザー、超音波ホモジナイザー、ナノマイザー、デゾルバー、ディスパー、高速インペラー分散機、ニーダー、プラネタリーミキサー、トリミックス等があげられる。
分散工程に用いる分散機は、公知のものを用いることができ、例えば、メディアを用いたものではペイントシェーカー、ボールミル、ナノミル、アトライター、バスケットミル、サンドミル、サンドグラインダー、ダイノーミル、ディスパーマット、ＳＣミル、スパイクミル、アジテーターミル等が挙げられる。またメディアを用いないものとしては、超音波ホモジナイザー、高圧ホモジナイザー、ナノマイザー、デゾルバー、ディスパー、ロールミル、ヘンシェルミキサー、加圧ニーダー、インテンシブミキサー、バンバリーミキサー、プラネタリーミキサー、トリミックス等が挙げられ、これらのうちの一つを単独で用いてもよく、２種類以上の装置を組み合わせて用いてもよい。これらの中でもメディアを用いた分散機は分散能力が高いため好ましい。
【０１１５】
以上の方法で得られた水性顔料分散体に含まれる粒子の体積平均粒子径が、１０ｎｍから２５０ｎｍであることが好ましく、５０ｎｍから２００ｎｍであることが優れた分散性および保存安定性を備えた水性顔料分散体及びインクと、発色性に優れた印刷物とを得るうえで最も好ましい。
【０１１６】
前記水性顔料分散体は、任意の濃度に希釈等することによって、オフセットインキ、グラビアインキ、フレキソインキ、シルクスクリーンインキ等の印刷インキ分野、あるいはインクジェット記録用インク分野等に使用することができる。
【０１１７】
前記インクジェット記録用インクは、例えば前記水性顔料分散体と、必要に応じて水溶性溶媒、水、アクリル系樹脂やポリウレタン系樹脂等の樹脂、乾燥抑止剤、浸透剤、界面活性剤等の添加剤を混合することによって製造することができる。
【０１１８】
前記乾燥抑止剤としては、水（Ｄ）との混和性がありインクジェットプリンターのヘッドの目詰まり防止効果が得られるものを使用することが好ましく、例えば、グリセリン、エチレングリコール、ジエチレングリコール、トリエチレングリコール、トリエチレングリコールモノ−ｎ−ブチルエーテル、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、等が挙げられる。なかでも、前記乾燥抑止剤としては、グリセリン、トリエチレングリコールを使用することが、安全性が高く、インクの乾燥性、吐出性能に優れた効果を付与できるため好ましい。前記乾燥抑止剤は、前記インクの全量に対して３〜５０質量％の範囲で使用することが好ましい。
【０１１９】
前記浸透剤としては、例えばエタノール、イソプロピルアルコール等の低級アルコール；エチレングリコールヘキシルエーテル、ジエチレングリコールブチルエーテル、プロピレングリコールプロピルエーテル等のアルキルアルコールのグリコールモノエーテルが挙げられる。前記浸透剤は、前記インクの全量に対して０．０１〜１０質量％の範囲で使用することが、記録媒体へのインクの浸透性の改良や、記録媒体上でのインクのドット径を調整するうえで好ましい。
【０１２０】
前記界面活性剤としては、たとえばアニオン性界面活性剤、ノニオン性界面活性剤、カチオン性界面活性剤、両性界面活性剤等が挙げられ、アニオン性界面活性剤、ノニオン性界面活性剤を使用することが、表面張力等のインク特性を調整するうえで好ましい。
【０１２１】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩等を挙げることができる。
【０１２２】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【０１２３】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【０１２４】
前記界面活性剤は、前記インクの全質量に対し０．００１〜２質量％の範囲で使用することが好ましく、０．００１〜１．５質量％で使用することがより好ましく、０．０１〜１質量％の範囲で使用することが、印刷画像のにじみ等をより効果的に防止するうえでさらに好ましい。
【０１２５】
また、前記その他の添加剤としては、必要に応じて防腐剤、粘度調整剤、ｐＨ調整剤、キレート剤、可塑剤、酸化防止剤、紫外線吸収剤等を添加することができる。
【０１２６】
（記録媒体）
インクジェット記録用水性インクは、各種記録媒体への印刷に使用することができる。前記記録媒体としては、複写機で一般的に使用されているコピー用紙（ＰＰＣ紙）等の吸収性の記録媒体、インクの吸収層を有する記録媒体、インクの吸収性を有しない非吸水性の記録媒体、インクの吸水性の低い難吸収性の記録媒体等がありうる。
【実施例】
【０１２７】
（顔料分散樹脂Ａの調製）
スチレン７２．０質量部、アクリル酸１２．１質量部、メタクリル酸１５．８質量部及びｎ−ブチルアクリレート０．１質量部のラジカル重合体である樹脂ａ［重量平均分子量８２００、酸価１８０ｍｇＫＯＨ／ｇ、疎水性基を有する単量体由来の構造単位（ｚ１）と、親水性基を有する単量体由来の構造単位（ｚ２）との質量割合〔構造単位（ｚ１）／構造単位（ｚ２）〕が２．６、紛体状（直径１ｍｍ以下）］２質量部と水酸化カリウム０．４質量部とイオン交換水１０．０質量部とを混合することによって、前記樹脂ａが有する酸基の中和率が１００％の顔料分散樹脂Ａ水溶液を得た。
【０１２８】
（顔料分散樹脂Ｂの調製）
スチレン８３．０質量部、アクリル酸７．４質量部、メタクリル酸９．６質量部及びｎ−ブチルアクリレート０．１質量部のラジカル重合体である樹脂ｂ［重量平均分子量１１０００、酸価１２０ｍｇＫＯＨ／ｇ、前記〔構造単位（ｚ１）／構造単位（ｚ２）〕が４．９、紛体状（直径１ｍｍ以下）］２質量部と水酸化カリウム０．２質量部とイオン交換水１０．０質量部とを混合することによって、前記樹脂ｂが有する酸基の中和率が１００％の顔料分散樹脂Ｂ水溶液を得た。
【０１２９】
（顔料分散樹脂Ｃの調製）
スチレン７２．０質量部、アクリル酸１２．１質量部、メタクリル酸１５．８質量部及びｎ−ブチルアクリレート０．１質量部のラジカル重合体である樹脂ｃ［重量平均分子量１１０００、酸価１８０ｍｇＫＯＨ／ｇ、前記〔構造単位（ｚ１）／構造単位（ｚ２）〕が２．６、紛体状（直径１ｍｍ以下）］２質量部と水酸化カリウム０．４質量部とイオン交換水１０．０質量部とを混合することによって、前記樹脂ｃが有する酸基の中和率が１００％の顔料分散樹脂Ｃ水溶液を得た。
【０１３０】
（顔料分散樹脂Ｄの調製）
スチレン７６．９質量部、アクリル酸１０．０質量部、メタクリル酸１３．０質量部及びｎ−ブチルアクリレート０．１質量部のラジカル重合体である樹脂ｄ［重量平均分子量８８００、酸価１５０ｍｇＫＯＨ／ｇ、前記〔構造単位（ｚ１）／構造単位（ｚ２）〕が３．４、紛体状（直径１ｍｍ以下）］２質量部と水酸化カリウム０．３質量部とイオン交換水１０．０質量部とを混合することによって、前記樹脂ｄが有する酸基の中和率が１００％の顔料分散樹脂Ｄ水溶液を得た。
【０１３１】
（顔料分散樹脂Ｅの調製）
スチレン７６．９質量部、アクリル酸１０．０質量部、メタクリル酸１３．０質量部及びｎ−ブチルアクリレート０．１質量部のラジカル重合体である樹脂ｅ［重量平均分子量１１０００、酸価１５０ｍｇＫＯＨ／ｇ、前記〔構造単位（ｚ１）／構造単位（ｚ２）〕が３．４、紛体状（直径１ｍｍ以下）］２質量部と水酸化カリウム０．３質量部とイオン交換水１０．０質量部とを混合することによって、前記樹脂ｅが有する酸基の中和率が１００％の顔料分散樹脂Ｅ水溶液を得た。
【０１３２】
なお、本発明における重量平均分子量は、ＧＰＣ（ゲル浸透クロマトグラフィー）法で測定される値であり、標準物質として使用するポリスチレンの分子量に換算した値である。なお測定は以下の装置及び条件により実施した。
送液ポンプ：ＬＣ−９Ａ
システムコントローラー：ＳＬＣ−６Ｂ
オートインジェクター：Ｓ１Ｌ−６Ｂ
検出器：ＲＩＤ−６Ａ
以上、株式会社島津製作所製
データ処理ソフト：Ｓｉｃ４８０ＩＩデータステーション（システムインスツルメンツ社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業（株）製）
溶出溶媒：ＴＨＦ（テトラヒドロフラン）
溶出流量：２ｍＬ／ｍｉｎ
カラム温度：３５℃
【０１３３】
前記顔料分散樹脂Ａ〜Ｅのハンセン溶解度パラメータを、以下に示す方法で求めた。
【０１３４】
前記顔料分散樹脂Ａ水溶液を、循環送風式乾燥機を用い、１３０℃で乾固することによって、カリウム塩である固形分１００％の顔料分散樹脂Ａを得た。
次に、表１に示す２５種類の有機溶剤を用意し、各有機溶剤９．９５ｇと、顔料分散樹脂Ａ０．０５ｇとを混合し３０分間振とうすることによって、濃度０．５質量％の組成物を２５種類調製した。
前記顔料分散樹脂Ａ水溶液の代わりに、前記顔料分散樹脂Ｂ〜Ｅの水溶液をそれぞれ用いること以外は、上記と同様の方法で、濃度０．５質量％の組成物を２５種類調製した。
【０１３５】
【表１】
2019189852.tif 000003
【０１３６】
なお、表１に示す有機溶剤の分散項（δＤ１）と極性項（δＰ１）と水素結合項（δＨ１）の値は、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に収録された値である。
【０１３７】
次に、前記組成物を、２５℃の環境下に２４時間静置した。
【０１３８】
静置後、前記組成物を目視で確認した際に、沈殿物がまったく確認できなかった前記組成物に含まれる有機溶剤を「良溶媒」に分類し、沈殿物が確認できた組成物に含まれる有機溶剤を「貧溶媒」に分類した。
【０１３９】
前記２５種類の有機溶剤の化合物名と、それに対応する上記分類（良溶媒または貧溶媒）とを、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に入力することによって、分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）、ならびに、分散項（δＤ２）と極性項（δＰ２）と水素結合項（δＨ２）とで示される中心座標（δＤ２、δＰ２、δＨ２）及び相互作用半径（ｒ２）からなる溶解球（ａ２）によって構成される顔料分散樹脂Ａ〜Ｅのハンセン溶解度パラメータを計算した。なお、前記水素結合項（δＨ１）と水素結合項（δＨ２）とを比較した際に、大きい水素結合項を有する溶解球（ａ２）が親水性構造由来の溶解球であると判断し、小さい水素結合項を有する溶解球（ａ１）が疎水性構造由来の溶解球であると判断した。
【０１４０】
【表２】
2019189852.tif 000004
【０１４１】
（顔料）
顔料としては、下記に示すものを使用した。
シアン顔料；ＤＩＣ（株）製のＦＡＳＴＯＧＥＮ  ＢＬＵＥ  ＴＧＲ−ＳＤ
マゼンタ顔料；ＤＩＣ（株）製のＦＡＳＴＯＧＥＮ  ＳＵＰＥＲ  ＭＡＧＥＮＴＡ  ＲＹ
イエロー顔料；山陽色素（株）製のＦａｓｔ  Ｙｅｌｌｏｗ  ７４１３
バイオレット顔料；クラリアント（株）製のＰＶ  Ｆａｓｔ  Ｖｉｏｌｅｔ  ＲＬ
グリーン顔料；ＤＩＣ（株）製のＦＡＳＴＯＧＥＮ  ＧＲＥＥＮ  ２ＹＫ
レッド顔料；ＢＡＳＦ（株）製のＰａｌｉｏｇｅｎ  Ｒｅｄ  Ｋ３５８０
オレンジ顔料；有本化学（株）製のＯｒａｎｇｅ  Ａ−７６をソルトミリング処理することによって一次粒子径が１５０ｎｍ以下に微細化したもの
ブラック顔料；三菱ケミカル（株）製の＃９６０
【０１４２】
前記顔料のハンセン溶解度パラメータは、下記に示す方法で求めた。
【０１４３】
はじめに、後述する１６種類の有機溶剤を用意し、各有機溶剤９．９９ｇと顔料（Ｂ）０．０１ｇとを混合し３０分間振とうすることで濃度０．１質量％の組成物を１６種類調製した。
【０１４４】
【表３】
2019189852.tif 000005
【０１４５】
なお、表３に示す有機溶剤の分散項（δＤ１）と極性項（δＰ１）と水素結合項（δＨ１）の値は、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に収録された値である。
【０１４６】
次に、前記組成物を、２５℃の環境下に２４時間静置した。
【０１４７】
静置後、前記組成物を目視で確認した際に、組成物に含まれる前記顔料の全量に対し５０質量％以上の顔料の沈殿が確認された組成物に含まれる有機溶剤を「貧溶媒」に分類し、前記顔料の沈殿が確認できなかった、または、前記顔料の全量の５０質量％未満の顔料の沈殿を確認できたものを「良溶媒」に分類した。
【０１４８】
前記１６種類の有機溶剤の化合物名と、それに対応する上記分類（良溶媒または貧溶媒）とを、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に入力することによって、分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）によって構成される前記顔料のハンセン溶解度パラメータを計算した。
【０１４９】
【表４】
2019189852.tif 000006
【０１５０】
（実施例１）
容量２５０ｍＬの容器に、表４に記載のシアン顔料１０質量部と、２−ピロリドンとジプロピレングリコールの体積比１：１の混合溶剤１０質量部と、前記顔料分散樹脂Ａ水溶液と、イオン交換水と、直径１．２５ｍｍのジルコニアビーズ４００質量部とを仕込んだ後、ペイントコンディショナ（商品名：ペイントコンディショナ（試験用分散機）  東洋精機製作所）で３時間振とうした。なお、前記顔料分散樹脂Ａ水溶液は、中和前の前記樹脂ａを１質量部使用して得られた量の前記顔料分散樹脂Ａを含む量の前記顔料分散樹脂Ａ水溶液を使用した。また、前記イオン交換水は、前記顔料分散樹脂Ａ水溶液とイオン交換水との混合物中に含まれる量を１０質量部とするために必要な量を使用した。
【０１５１】
前記振とう後、さらに前記顔料分散樹脂Ａを１質量部含有する量の前記顔料分散樹脂Ａ水溶液を供給した。次に、前記混合物の全体量に対する顔料濃度が１６質量％となるようにイオン交換水を加え、１時間振とうした。前記振とう後、ジルコニアビーズを濾別することによって水性顔料分散体を得た。
【０１５２】
（実施例２）
２−ピロリドンとジプロピレングリコールの体積比１：１の混合溶剤の代わりに、２−ピロリドンを使用したこと以外は、実施例１と同様の方法で水性顔料分散体を得た。
【０１５３】
（実施例３）
２−ピロリドンとジプロピレングリコールの体積比１：１の混合溶剤の代わりに、ジプロピレングリコールを使用したこと以外は、実施例１と同様の方法で水性顔料分散体を得た。
【０１５４】
（実施例４）
２−ピロリドンとジプロピレングリコールの体積比１：１の混合溶剤の代わりに、２−ピロリドンとプロピレングリコールの体積比１：１の混合溶剤を使用し、かつ、顔料分散樹脂Ａ水溶液の代わりに、前記顔料分散樹脂Ｂ水溶液を使用したこと以外は、実施例１と同様の方法で水性顔料分散体を得た。
【０１５５】
（実施例５）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｂ水溶液を使用したこと以外は、実施例１と同様の方法で水性顔料分散体を得た。
【０１５６】
（実施例６）
２−ピロリドンとジプロピレングリコールの体積比１：１の混合溶剤の代わりに、ジプロピレングリコールを使用し、かつ、顔料分散樹脂Ａ水溶液の代わりに、前記顔料分散樹脂Ｂ水溶液を使用したこと以外は、実施例１と同様の方法で水性顔料分散体を得た。
【０１５７】
（実施例７）
２−ピロリドンとジプロピレングリコールの体積比１：１の混合溶剤の代わりに、Ｎ−メチルピロリドンを使用し、かつ、顔料分散樹脂Ａ水溶液の代わりに、前記顔料分散樹脂Ｂ水溶液を使用したこと以外は、実施例１と同様の方法で水性顔料分散体を得た。
【０１５８】
（実施例８）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｃ水溶液を使用し、かつ、シアン顔料の代わりに表３に記載のマゼンタ顔料を使用したこと以外は、実施例１と同様の方法で水性顔料分散体を得た。
【０１５９】
（実施例９）
顔料分散樹脂Ａ水溶液の代わりに、前記顔料分散樹脂Ｂ水溶液を使用し、かつ、シアン顔料の代わりに表４に記載のマゼンタ顔料を使用したこと以外は、実施例１と同様の方法で水性顔料分散体を得た。
【０１６０】
（実施例１０）
２−ピロリドンとジプロピレングリコールの体積比１：１の混合溶剤の代わりに、ジプロピレングリコールを使用し、かつ、顔料分散樹脂Ａ水溶液の代わりに、前記顔料分散樹脂Ｂ水溶液を使用し、かつ、シアン顔料の代わりに表４に記載のマゼンタ顔料を使用したこと以外は、実施例１と同様の方法で水性顔料分散体を得た。
【０１６１】
（実施例１１）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｃ水溶液を使用し、かつ、シアン顔料の代わりに表４に記載のイエロー顔料を使用したこと以外は、実施例１と同様の方法で水性顔料分散体を得た。
【０１６２】
（実施例１２）
２−ピロリドンとジプロピレングリコールの体積比１：１の混合溶剤の代わりに、２−ピロリドンとプロピレングリコールの体積比１：１の混合溶剤を使用し、かつ、顔料分散樹脂Ａ水溶液の代わりに、前記顔料分散樹脂Ｃ水溶液を使用し、かつ、シアン顔料の代わりに表４に記載のイエロー顔料を使用したこと以外は、実施例１と同様の方法で水性顔料分散体を得た。
【０１６３】
（実施例１３）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｄ水溶液を使用し、かつ、シアン顔料の代わりに表４に記載のブラック顔料を使用したこと以外は、実施例１と同様の方法で水性顔料分散体を得た。
【０１６４】
（実施例１４）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｂ水溶液を使用し、かつ、シアン顔料の代わりに表４に記載のバイオレット顔料を使用したこと以外は、実施例１と同様の方法で水性顔料分散体を得た。
【０１６５】
（実施例１５）
２−ピロリドンとジプロピレングリコールの体積比１：１の混合溶剤の代わりに、Ｎ−メチルピロリドンを使用し、かつ、顔料分散樹脂Ａ水溶液の代わりに、前記顔料分散樹脂Ｂ水溶液を使用し、かつ、シアン顔料の代わりに表４に記載のグリーン顔料を使用したこと以外は、実施例１と同様の方法で水性顔料分散体を得た。
【０１６６】
（実施例１６）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｂ水溶液を使用し、かつ、シアン顔料の代わりに表４に記載のオレンジ顔料を使用したこと以外は、実施例１と同様の方法で水性顔料分散体を得た。
【０１６７】
（実施例１７）
２−ピロリドンとジプロピレングリコールの体積比１：１の混合溶剤の代わりに、２−ピロリドンを使用し、かつ、顔料分散樹脂Ａ水溶液の代わりに、前記顔料分散樹脂Ｅ水溶液を使用し、かつ、シアン顔料の代わりに表４に記載のレッド顔料を使用したこと以外は、実施例１と同様の方法で水性顔料分散体を得た。
【０１６８】
（比較例１）
２−ピロリドンとジプロピレングリコールの体積比１：１の混合溶剤の代わりに、トリエチレングリコールを使用したこと以外は、実施例１と同様の方法で水性顔料分散体を得た。
【０１６９】
（比較例２）
２−ピロリドンとジプロピレングリコールの体積比１：１の混合溶剤の代わりに、グリセリンを使用したこと以外は、実施例１と同様の方法で水性顔料分散体を得た。
【０１７０】
（比較例３）
２−ピロリドンとジプロピレングリコールの体積比１：１の混合溶剤の代わりに、メタノールを使用したこと以外は、実施例１と同様の方法で水性顔料分散体を得た。
【０１７１】
（比較例４）
２−ピロリドンとジプロピレングリコールの体積比１：１の混合溶剤の代わりに、アセトニトリルを使用したこと以外は、実施例１と同様の方法で水性顔料分散体を得た。
【０１７２】
（比較例５）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｂ水溶液を使用したこと以外は、実施例１と同様の方法で水性顔料分散体を得た。
【０１７３】
（比較例６）
２−ピロリドンとジプロピレングリコールの体積比１：１の混合溶剤の代わりに、グリセリンを使用し、かつ、顔料分散樹脂Ａ水溶液の代わりに、前記顔料分散樹脂Ｂ水溶液を使用したこと以外は、実施例１と同様の方法で水性顔料分散体を得た。
【０１７４】
（比較例７）
２−ピロリドンとジプロピレングリコールの体積比１：１の混合溶剤の代わりに、メタノールを使用し、かつ、顔料分散樹脂Ａ水溶液の代わりに、前記顔料分散樹脂Ｂ水溶液を使用したこと以外は、実施例１と同様の方法で水性顔料分散体を得た。
【０１７５】
（比較例８）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｂ水溶液を使用し、かつ、シアン顔料の代わりに表４に記載のマゼンタ顔料を使用したこと以外は、実施例１と同様の方法で水性顔料分散体を得た。
【０１７６】
（比較例９）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｃ水溶液を使用し、かつ、シアン顔料の代わりに表４に記載のイエロー顔料を使用したこと以外は、実施例１と同様の方法で水性顔料分散体を得た。
【０１７７】
（比較例１０）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｄ水溶液を使用し、かつ、シアン顔料の代わりに表４に記載のブラック顔料を使用したこと以外は、実施例１と同様の方法で水性顔料分散体を得た。
【０１７８】
（比較例１１）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｂ水溶液を使用し、かつ、シアン顔料の代わりに表４に記載のバイオレット顔料を使用したこと以外は、実施例１と同様の方法で水性顔料分散体を得た。
【０１７９】
（比較例１２）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｂ水溶液を使用し、かつ、シアン顔料の代わりに表４に記載のグリーン顔料を使用したこと以外は、実施例１と同様の方法で水性顔料分散体を得た。
【０１８０】
（比較例１３）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｂ水溶液を使用し、かつ、シアン顔料の代わりに表４に記載のオレンジ顔料を使用したこと以外は、実施例１と同様の方法で水性顔料分散体を得た。
【０１８１】
（比較例１４）
２−ピロリドンとジプロピレングリコールの体積比１：１の混合溶剤の代わりに、トリエチレングリコールを使用し、かつ、顔料分散樹脂Ａ水溶液の代わりに、前記顔料分散樹脂Ｅ水溶液を使用し、かつ、シアン顔料の代わりに表４に記載のレッド顔料を使用したこと以外は、実施例１と同様の方法で水性顔料分散体を得た。
【０１８２】
実施例１〜１８及び比較例１〜１４で得られた水性顔料分散体が、前記式（１）〜（４）を満たすか否かを、表５〜８に示す。水性顔料分散体が前記式を満たすものである場合には下記表に「○」と示し、水性顔料分散体が前記式を満たさない場合には、下記表に「×」と示した。
【０１８３】
【表５】
2019189852.tif 000007
【０１８４】
【表６】
2019189852.tif 000008
【０１８５】
【表７】
2019189852.tif 000009
【０１８６】
【表８】
2019189852.tif 000010
【０１８７】
（水性顔料分散体の評価）
［分散性の評価方法］
水性顔料分散体の分散性は、水性顔料分散体に含まれる成分の体積平均粒子径と、粗大粒子の数に基づいて評価した。
【０１８８】
〔体積平均粒子径の測定方法〕
はじめに、実施例及び比較例で調製した水性顔料分散体を、すみやかにイオン交換水で２０００〜１００００倍に希釈した。希釈倍率は、下記表９にしたがって設定した。
【０１８９】
次に、希釈後の水性顔料分散体の約４ｍＬをセルにいれ、マイクロトラック・ベル（株）社製ナノトラック粒度分布計「ＵＰＡ１５０」を用い、２５℃環境下で、レーザー光の散乱光を検出することにより、体積平均粒子径（ＭＶ）を測定した。
【０１９０】
前記方法で算出された体積平均粒子径の値が、およそ１０ｎｍの差を有するものは、分散性能の点で有意差が見られた。
【０１９１】
【表９】
2019189852.tif 000011
【０１９２】
〔粗大粒子数の測定方法〕
はじめに、実施例及び比較例で調製した水性顔料分散体を、すみやかにイオン交換水で５００〜１０００倍に希釈した。希釈倍率は、直径０．５μｍ以上の粒子の数を、後述する粒度分布計を用いて測定する際の感度が１０００〜４０００個／ｍＬの範囲となるよう、それぞれの水性顔料分散体ごとに設定した。
【０１９３】
次に、Ｐａｒｔｉｃｌｅ  Ｓｉｚｉｎｇ  Ｓｙｓｔｅｍｓ社製、個数カウント方式  粒度分布計（Ａｃｃｕｓｉｚｅｒ  ７８０  ＡＰＳ）を用い、前記希釈後の水性顔料分散体に含まれる直径１．０μｍ以上の粒子数を３回測定した。
【０１９４】
次に、前記測定値に、それぞれ希釈濃度を乗じることによって、粗大粒子数を算出した。次に、上記方法で算出した３つの粗大粒子数の平均値を、実施例及び比較例で調製した水性顔料分散体の粗大粒子数とした。
【０１９５】
【表１０】
2019189852.tif 000012
【０１９６】
【表１１】
2019189852.tif 000013
【符号の説明】
【０１９７】
１  顔料分散樹脂（Ａ）のハンセン溶解度パラメータの分散項（δＤ１）と極性項（δＰ１）と水素結合項（δＨ１）とで示される中心座標（δＤ１、δＰ１、δＨ１、）及び相互作用半径（ｒ１）からなる溶解球（ａ１）を表す。
２  顔料分散樹脂（Ａ）の分散項（δＤ２）と極性項（δＰ２）と水素結合項（δＨ２）とで示される中心座標（δＤ２、δＰ２、δＨ２）及び相互作用半径（ｒ２）からなる溶解球（ａ２）を表す。
３  顔料（Ｂ）のハンセン溶解度パラメータの分散項（δＤ３）と極性項（δＰ３）と水素結合項（δＨ３）とで示される中心座標（δＤ３、δＰ３、δＨ３）及び相互作用半径（ｒ３）からなる溶解球（ｂ３）を表す。
４  有機溶剤（Ｃ）のハンセン溶解度パラメータの分散項（δＤ４）と極性項（δＰ４）と水素結合項（δＨ４）とで示される中心座標（δＤ４、δＰ４、δＨ４）を表す。
【図１】
2019189852.tif 000014